(57)【特許請求の範囲】
【請求項１】
（Ａ）銅粉、（Ｂ）レゾール型フェノール樹脂、（Ｃ）オレイン酸、リノール酸、ラウリン酸から選ばれる少なくとも一種類、（Ｄ）トリエタノールアミン、及び（Ｅ）ビスマス、酸化ビスマス、硝酸ビスマスから選ばれる少なくとも一種類を含有する樹脂組成物を用いた導電性銅ペースト。
【請求項２】
（Ｅ）成分は、（Ａ）成分及び（Ｅ）成分の合計１００質量部に対して、０．０１質量部〜５質量部であることを特徴とする請求項１記載の導電性銅ペースト。
【請求項３】
請求項１または２記載の導電性銅ペーストを硬化させたことを特徴とする硬化物。
【請求項４】
請求項３記載の硬化物を用いたことを特徴とする半導体装置。
【発明の詳細な説明】
【技術分野】
【０００１】
本発明は、樹脂組成物、導電性銅ペースト、硬化物、及び半導体装置に関する。
【背景技術】
【０００２】
従来の導電性接着剤や導電性材料は、銀ペーストを使用している。しかし、銀ペーストは高価であり、且つ水分によりマイグレーションし易い。そこで、銀ペーストの代わりに銅ペーストを使用することが検討されている。
【０００３】
一方、銀ペーストの硬化物に比べ、銅ペーストの硬化物は導電性が低いという問題がある。
【０００４】
ここで、特許文献１及び特許文献２には、銅粉末に鉛やビスマスを添加することにより、硬化後の導電性を向上させた導電性銅ペースト組成物が開示されている。
【先行技術文献】
【特許文献】
【０００５】
【特許文献１】特許第４３９６１２６号
【特許文献２】特許第４３９６１３４号
【発明の概要】
【発明が解決しようとする課題】
【０００６】
ところで、大気雰囲気下において、銅は酸化し易い。よって、特許文献１や特許文献２に記載の銅ペースト組成物を硬化させる場合、通常は窒素雰囲気下で行われる。
【０００７】
しかし、窒素雰囲気下での作業は煩雑であり、作業できる場所等も限られるため、銅を用いた汎用性の高い樹脂組成物を得ることは困難である。
【０００８】
また、銅を用いた樹脂組成物の汎用性を高めるためには、硬化後の導電性を向上させるだけでなく、ポットライフが長いことが要求される。
【０００９】
本発明の目的は、大気雰囲気下で硬化可能であって、硬化後の導電性が高く、且つポットライフが長い樹脂組成物等を提供することにある。
【課題を解決するための手段】
【００１０】
上記目的を達成するための主たる発明は、（Ａ）銅粉、（Ｂ）熱硬化性樹脂、（Ｃ）脂肪酸、（Ｄ）アミン、及び（Ｅ）ビスマス類を含有することを特徴とする樹脂組成物である。本発明の他の特徴については、本明細書の記載により明らかにする。
【発明の効果】
【００１１】
本発明の樹脂組成物は、大気雰囲気下で硬化可能であって、硬化後の導電性が高く、且つポットライフが長い。
【発明を実施するための形態】
【００１２】
＝＝開示の概要＝＝
本明細書の記載により、少なくとも、以下の事項が明らかとなる。
【００１３】
すなわち、（Ａ）銅粉、（Ｂ）熱硬化性樹脂、（Ｃ）脂肪酸、（Ｄ）アミン、及び（Ｅ）ビスマス類を含有することを特徴とする樹脂組成物が明らかとなる。このような樹脂組成物は、大気雰囲気下で硬化可能であって、硬化後の導電性が高く、且つポットライフが長い。
【００１４】
また、（Ｅ）成分は、（Ａ）成分及び（Ｅ）成分の合計１００質量部に対して、０．０１質量部〜５質量部であることが望ましい。また、（Ｂ）成分は、レゾール型フェノール樹脂であることが望ましい。また、（Ｃ）成分は、オレイン酸、リノール酸、ラウリン酸から選ばれる少なくとも一種類であることが望ましい。また、（Ｄ）成分は、モノエタノールアミン、ジエタノールアミン、トリエタノールアミンから選ばれる少なくとも一種類であることが望ましい。また、（Ｅ）成分は、ビスマス、酸化ビスマス、硝酸ビスマスから選ばれる少なくとも一種類であることが望ましい。このような樹脂組成物は、大気雰囲気下で硬化可能であって、硬化後の導電性が高く、且つポットライフが長い。また、オレイン酸、リノール酸、ラウリン酸は、樹脂組成物の中で均一に分布し、銅粉表面へ付着し易くなる。
【００１５】
更に、（Ａ）銅粉、（Ｂ）熱硬化性樹脂、（Ｃ）脂肪酸、（Ｄ）アミン、及び（Ｅ）ビスマス類を含有する樹脂組成物を用いたことを特徴とする導電性銅ペーストが明らかとなる。このような導電性銅ペーストは、大気雰囲気下で硬化可能であって、硬化後の導電性が高く、且つポットライフが長い。
【００１６】
また、上記樹脂組成物または上記導電性銅ペーストを硬化させた硬化物が明らかとなる。このような硬化物は導電性が高い。また、硬化物の元となる上記樹脂組成物、及び上記導電性銅ペーストはポットライフが長く、且つ大気雰囲気下で硬化させることができる。従って、その硬化物は様々な用途に利用できる。
【００１７】
また、上記硬化物を用いたことを特徴とする半導体装置が明らかとなる。上記硬化物は導電性が高い。従って、高い導電性が要求される半導体装置にも利用することができる。また、硬化物の元となる上記樹脂組成物、及び上記導電性銅ペーストはポットライフが長く、且つ大気雰囲気下で硬化させることができる。従って、その硬化物は様々な半導体装置に利用できる。
【００１８】
＝＝実施形態＝＝
［樹脂組成物］
本実施形態の樹脂組成物は、（Ａ）銅粉、（Ｂ）熱硬化性樹脂、（Ｃ）脂肪酸、（Ｄ）アミン、及び（Ｅ）ビスマス類を含有する。
【００１９】
本実施形態において、「常温」とは２５℃±５℃をいう。「比抵抗値」とは、樹脂組成物の硬化物の電気抵抗を表す値である（単位：μΩ・ｃｍ）。樹脂組成物Ｘの硬化物に比べ樹脂組成物Ｙの硬化物の比抵抗値が低い場合、樹脂組成物Ｙの硬化物は、樹脂組成物Ｘの硬化物よりも電気抵抗が少ない（すなわち、導電性が高い）といえる。「ポットライフ」とは、樹脂組成物の作製後、当該樹脂組成物が所定の粘度になるまでの時間（樹脂組成物が半導体装置等に使用可能な状態を維持している時間）である。本実施形態における「比抵抗値」及び「ポットライフ」の具体的な測定方法は後述する。
【００２０】
（銅粉）
（Ａ）成分である銅粉は導電性材料である。銅粉を含む樹脂組成物の硬化物は導電性を有する。（Ａ）成分としては、棒状、フレーク状、球状の銅粉を用いることができる。硬化後の樹脂組成物の比抵抗値を低く抑える観点からは、棒状、フレーク状が好ましい。（Ａ）成分は、樹枝状銅粉（電解銅粉）を解砕して得られた棒状の銅粉がより好ましく、脂肪酸で表面処理を行った棒状の銅粉が更に好ましい。表面処理に用いる脂肪酸はオレイン酸が好ましい。（Ａ）成分としては、たとえば、三井金属鉱業（株）製の電解銅粉を用いることができる。特に、１０％粒子径：３．４μｍ、５０％粒子径：８．１μｍ、９０％粒子径：１５．２μｍ、タップ密度：４．４ ｇ／ｃｍ３の電解銅粉（ＥＣＹ−４）がより好ましい。粒子径は、レーザー回折・散乱式粒子分布測定装置により測定された値である。タップ密度は、振盪比重測定機（タップマシン）で測定された値である。なお、（Ａ）成分は、１種類の銅粉のみを用いてもよいし、２種以上を併用してもよい。
【００２１】
（熱硬化性樹脂）
（Ｂ）成分である熱硬化性樹脂は、樹脂組成物に接着性、及び硬化性を付与する。（Ｂ）成分は、エポキシ樹脂、メラミン樹脂、不飽和ポリエステル樹脂、尿素樹脂、フェノール樹脂等を用いることができる。（Ｂ）成分は、熱硬化収縮性・密着性の観点からフェノール樹脂が好ましく、レゾール型フェノール樹脂がより好ましい。（Ｂ）成分は、たとえば、昭和電工（株）製のレゾール型フェノール樹脂（ショウノールＣＫＭ−９１８Ａ）を用いることができる。（Ｂ）成分は、１種類の熱硬化性樹脂のみを用いてもよいし、２種以上を併用してもよい。
【００２２】
（脂肪酸）
（Ｃ）成分である脂肪酸は、銅粉表面の酸化物を除去し、銅粉と熱硬化性樹脂との濡れ性（熱硬化性樹脂に対する銅粉の親和性）、及び樹脂組成物の硬化物の導電性を向上させる。具体的に、（Ｃ）成分は、オレイン酸（ＣＨ3（ＣＨ2）7ＣＨ＝ＣＨ（ＣＨ2）7ＣＯＯＨ、シス−９−オクタデセン酸）、リノール酸（ＣＨ3（ＣＨ2）4ＣＨ＝ＣＨＣＨ2ＣＨ＝ＣＨ（ＣＨ2）7ＣＯＯＨ、シス−９，シス−１２−オクタデカジエン酸）、リノレン酸（ＣＨ3ＣＨ2ＣＨ＝ＣＨＣＨ2ＣＨ＝ＣＨＣＨ2ＣＨ＝ＣＨ（ＣＨ2）7ＣＯＯＨ、シス−９，シス−１２，シス−１５−オクタデカトリエン酸）、ステアリン酸（ＣＨ3（ＣＨ2）16ＣＯＯＨ、オクタデカン酸）、パルミチン酸（ＣＨ3（ＣＨ2）14ＣＯＯＨ、ヘキサデカン酸）、ラウリン酸（ＣＨ3（ＣＨ2）10ＣＯＯＨ、ドデカン酸）を用いることができる。
【００２３】
オレイン酸、リノール酸、リノレン酸は、常温で液体である。ステアリン酸、パルミチン酸、ラウリン酸は、常温で固体である。すなわち、（Ｃ）成分は、液体でも固体でも使用することができる。一方、液状の脂肪酸は、樹脂組成物の中でより均一に分布し、銅粉表面へ付着し易くなると考えられる。従って、（Ｃ）成分は常温で液状の脂肪酸であることがより好ましい。（Ｃ）成分は、１種類の脂肪酸のみを用いてもよいし、２種以上を併用してもよい。
【００２４】
（アミン）
（Ｄ）成分であるアミンは、銅粉から生じる銅イオンを固定化し、且つ常温における脂肪酸のカルボキシル基の作用を抑制する。（Ｄ）成分は、モノエタノールアミン（ＭＥＡ、（ＣＨ2ＣＨ2ＯＨ）ＮＨ2）、ジエタノールアミン（ＤＥＡ、（ＣＨ2ＣＨ2ＯＨ）2ＮＨ）、トリエタノールアミン（ＴＥＡ、Ｎ（ＣＨ2ＣＨ2ＯＨ）3）を用いることができる。（Ｄ）成分は、１種類のアミンのみを用いてもよいし、２種以上を併用してもよい。
【００２５】
（ビスマス類）
（Ｅ）成分であるビスマス類は、樹脂組成物の硬化時に銅粉同士の融着をより進行させることにより、比抵抗値を低下させる。また、（Ｅ）成分であるビスマス類は、樹脂組成物の硬化時における銅の酸化を抑制することによりポットライフを向上させる。
【００２６】
（Ｅ）成分は、ビスマス及びビスマス化合物を用いることができる。ビスマス化合物は、たとえば、酸化ビスマス（III）、硝酸ビスマス（III）である。
【００２７】
（Ｅ）成分は、（Ａ）成分及び（Ｅ）成分の合計１００質量部に対して、０．０１質量部〜５質量部であることが好ましい。銅粉に対してビスマス類の添加量が多い場合、硬化物の比抵抗値が向上し、導電性が低くなる。（Ｅ）成分の定量分析は、たとえば、グロー放電質量分析法（Ｇｌｏｗ  Ｄｉｓｃｈａｒｇｅ  Ｍａｓｓ  Ｓｐｅｃｔｒｏｍｅｔｒｙ。ＧＤＭＳ）により行う。
【００２８】
［樹脂組成物の製造方法］
本発明の樹脂組成物は、（Ａ）銅粉、（Ｂ）熱硬化性樹脂、（Ｃ）脂肪酸、（Ｄ）アミン、及び（Ｅ）ビスマス類を混練することにより製造できる。樹脂組成物の製造方法は、上述の各成分が均一に混合した組成物を得ることができる方法であれば、特に限定されない。たとえば、上記の各成分は、同時に混練されてもよいし、別々に混練されてもよい。混練は、攪拌、溶融、混合、分散等の処理を含む。混練に用いる装置は、特に限定されるものではなく、撹拌、加熱装置を備えたライカイ機、３本ロールミル、ボールミル、プラネタリーミキサー、ビーズミル等を使用することができる。また、これら装置を適宜組み合わせて使用してもよい。更に、混練に際し、加熱処理を行ってもよい。
【００２９】
［その他の添加物］
本実施形態において、樹脂組成物は、（Ｆ）成分として４−アミノサリチル酸（４−アミノ−２−ヒドロキシ安息香酸）を含有することができる。４−アミノサリチル酸は、銅粉の酸化を抑制する。また、（Ｆ）成分は、（Ｃ）成分及び（Ｄ）成分との相互作用により、硬化後の樹脂組成物の比抵抗値の低下、及びポットライフの長期化を更に促進する。
【００３０】
また、本実施形態において、樹脂組成物は、更に溶剤、レベリング剤、着色剤、イオントラップ剤、消泡剤、難燃剤、その他の添加剤等を配合することができる。
【００３１】
溶剤は、たとえば、熱硬化性樹脂の溶解性や硬化条件を考慮して適宜選択することができる。具体的には、エチルカルビトール、エチルカルビトールアセテート、ブチルカルビトール、ブチルカルビトールアセテート、テルピネオール、ジヒドロテルピネオール、エチルセロソルブ、ブチルセロソルブ、エチルセロソルブアセテート、ブチルセロソルブアセテート、グリコールエーテル等を用いることができる。（Ｂ）成分がフェノール樹脂である場合にはブチルカルビトールを用いることが好ましい。
【００３２】
［導電性銅ペースト］
本実施形態に係る導電性銅ペーストは、上述の樹脂組成物を用いる。すなわち、本実施形態に係る導電性銅ペーストは、大気雰囲気下で硬化可能であって、硬化物の導電性が高く、且つポットライフが長い。導電性銅ペーストは、スクリーン印刷、ディスペンサー等で、電子部品の所望の位置（半導体基板の導電部、半導体素子の電極部等）に形成・塗布することができる。導電性銅ペーストは、以下に述べる半導体装置の他、パーソナルコンピュータや携帯端末（スマートフォン等）の内部に設けられる電子部品用の接着材等として用いることができる。
【００３３】
［樹脂組成物及び導電性銅ペーストの硬化物］
本実施形態に係る硬化物は、上述の樹脂組成物または導電性銅ペーストを硬化させることにより得られる。本実施形態に係る硬化物は、比抵抗値が低い（導電性が高い）。硬化物の元となる樹脂組成物及び導電性銅ペーストは、大気雰囲気下で硬化させることが可能である。また、硬化物の元となる樹脂組成物または導電性銅ペーストは、ポットライフが長い。従って、樹脂組成物等を大量に生産し、保存しておくことが可能となる。また、樹脂組成物等の硬化を遅らせるために２液系で保管、輸送等を行う必要もない。
【００３４】
具体的な硬化条件としては、たとえば、大気雰囲気下、加熱温度２００〜２２０℃、加熱時間５〜６０分間である。
【００３５】
［半導体装置］
本実施形態に係る半導体装置は、上述の樹脂組成物の硬化物を含む。半導体装置は、導電部を有する基板、及び電極部を有する半導体素子を有する。本実施形態に係る導電性銅ペーストを導電部及び電極部に塗布・硬化させることにより、導電部と電極部とを接合し、且つ電気的接続を取ることができる。
【００３６】
すなわち、本実施形態に係る半導体装置は、硬化物により装置内における各種部品同士の導電性を保つことができる。また硬化物の元となる樹脂組成物または導電性銅ペーストはポットライフが長いため、半導体装置の様々な部分に利用できる。
【００３７】
＝＝実施例＝＝
［比抵抗値及びポットライフ］
以下の実施例１〜１０、参考例１及び比較例１〜４で得られた樹脂組成物について、比抵抗値及びポットライフを求めた。
【００３８】
（Ａ）成分は、以下に示すいずれかを使用した。
・「ＥＣＹ−４」（オレイン酸による表面処理が施された電解銅粉。三井金属鉱業株式会社製）
・「ポットミル加工フレーク」（特開平９−１６５６０６号公報に記載された方法により作製された液相還元球状銅粉をボールミルで粉砕したフレーク状の銅粉。ナミックス株式会社製）
【００３９】
（Ｂ）成分は、「ショウノールＣＫＭ９１８Ａ」（レゾール樹脂。昭和電工株式会社製）を用いた。
【００４０】
（Ｃ）成分は、以下に示すいずれかを使用した。
・「オレイン酸」（和光純薬工業株式会社製）
・「リノール酸」（和光純薬工業株式会社製）
・「ラウリン酸」（和光純薬工業株式会社製）
【００４１】
（Ｄ）成分は、「トリエタノールアミン」（ＴＥＡ、和光純薬工業株式会社製）を使用した。
【００４２】
（Ｅ）成分は、以下に示すいずれかを使用した。
・「ビスマス粉」（和光純薬工業株式会社製）
・「酸化ビスマス」（和光純薬工業株式会社製）
・「硝酸ビスマス」（和光純薬工業株式会社製）
【００４３】
（実施例１）ビスマス粉０．０１質量部
「ＥＣＹ−４」８７．４９１質量部、「ショウノールＣＫＭ９１８Ａ」１２．５質量部、「オレイン酸」１．０質量部、「ＴＥＡ」３．０質量部、「ビスマス粉」０．００９質量部、及びブチルカルビトール１２質量部を容器に入れ、手攪拌した後、三本ロールミルを用いて混練し、樹脂組成物ａを作製した。
【００４４】
（実施例２）ビスマス粉０．１質量部
「ＥＣＹ−４」８７．４１２質量部、「ショウノールＣＫＭ９１８Ａ」１２．５質量部、「オレイン酸」１．０質量部、「ＴＥＡ」３．０質量部、「ビスマス粉」０．０８８質量部、及びブチルカルビトール１２質量部を容器に入れ、手攪拌した後、三本ロールミルを用いて混練し、樹脂組成物ｂを作製した。
【００４５】
（実施例３）ビスマス粉０．５質量部
「ＥＣＹ−４」８７．０６２質量部、「ショウノールＣＫＭ９１８Ａ」１２．５質量部、「オレイン酸」１．０質量部、「ＴＥＡ」３．０質量部、「ビスマス粉」０．４３８質量部、及びブチルカルビトール１２質量部を容器に入れ、手攪拌した後、三本ロールミルを用いて混練し、樹脂組成物ｃを作製した。
【００４６】
（実施例４）ビスマス粉３質量部
「ＥＣＹ−４」８４．８７５質量部、「ショウノールＣＫＭ９１８Ａ」１２．５質量部、「オレイン酸」１．０質量部、「ＴＥＡ」３．０質量部、「ビスマス粉」２．６２５質量部、及びブチルカルビトール１２質量部を容器に入れ、手攪拌した後、三本ロールミルを用いて混練し、樹脂組成物ｄを作製した。
【００４７】
（実施例５）ビスマス粉５質量部
「ＥＣＹ−４」８３．１２５質量部、「ショウノールＣＫＭ９１８Ａ」１２．５質量部、「オレイン酸」１．０質量部、「ＴＥＡ」３．０質量部、「ビスマス粉」４．３７５質量部、及びブチルカルビトール１２質量部を容器に入れ、手攪拌した後、三本ロールミルを用いて混練し、樹脂組成物ｅを作製した。
【００４８】
（実施例６）フレーク状の銅粉
「ポットミル加工フレーク」８７．０６２質量部、「ショウノールＣＫＭ９１８Ａ」１２．５質量部、「オレイン酸」１．０質量部、「ＴＥＡ」３．０質量部、「ビスマス粉」０．４３８質量部、及びブチルカルビトール１２質量部を容器に入れ、手攪拌した後、三本ロールミルを用いて混練し、樹脂組成物ｆを作製した。
【００４９】
（実施例７）酸化ビスマス
「ＥＣＹ−４」８７．０６２質量部、「ショウノールＣＫＭ９１８Ａ」１２．５質量部、「オレイン酸」１．０質量部、「ＴＥＡ」３．０質量部、「酸化ビスマス」０．４３８質量部、及びブチルカルビトール１２質量部を容器に入れ、手攪拌した後、三本ロールミルを用いて混練し、樹脂組成物ｇを作製した。
【００５０】
（実施例８）硝酸ビスマス
「ＥＣＹ−４」８７．０６２質量部、「ショウノールＣＫＭ９１８Ａ」１２．５質量部、「オレイン酸」１．０質量部、「ＴＥＡ」３．０質量部、「硝酸ビスマス」０．４３８質量部、及びブチルカルビトール１２質量部を容器に入れ、手攪拌した後、三本ロールミルを用いて混練し、樹脂組成物ｈを作製した。
【００５１】
（実施例９）リノール酸
「ＥＣＹ−４」８７．０６２質量部、「ショウノールＣＫＭ９１８Ａ」１２．５質量部、「リノール酸」１．０質量部、「ＴＥＡ」３．０質量部、「ビスマス粉」０．４３８質量部、及びブチルカルビトール１２質量部を容器に入れ、手攪拌した後、三本ロールミルを用いて混練し、樹脂組成物ｉを作製した。
【００５２】
（実施例１０）ラウリン酸
「ＥＣＹ−４」８７．０６２質量部、「ショウノールＣＫＭ９１８Ａ」１２．５質量部、「ラウリン酸」１．０質量部、「ＴＥＡ」３．０質量部、「ビスマス粉」０．４３８質量部、及びブチルカルビトール１２質量部を容器に入れ、手攪拌した後、三本ロールミルを用いて混練し、樹脂組成物ｊを作製した。
【００５３】
（参考例１）ビスマス類無し
「ＥＣＹ−４」８７．５質量部、「ショウノールＣＫＭ９１８Ａ」１２．５質量部、「オレイン酸」１．０質量部、「ＴＥＡ」３．０質量部、及びブチルカルビトール１２質量部を容器に入れ、手攪拌した後、三本ロールミルを用いて混練し、樹脂組成物ｋを作製した。
【００５４】
（比較例１）銅粉なし
「ショウノールＣＫＭ９１８Ａ」１２．５質量部、「オレイン酸」１．０質量部、「ＴＥＡ」３．０質量部、「ビスマス粉」８７．５質量部、及びブチルカルビトール１２質量部を容器に入れ、手攪拌した後、三本ロールミルを用いて混練し、樹脂組成物ｌを作製した。
【００５５】
（比較例２）脂肪酸なし
「ＥＣＹ−４」８７．０６２質量部、「ショウノールＣＫＭ９１８Ａ」１２．５質量部、「ＴＥＡ」３．０質量部、「ビスマス粉」０．４３８質量部、及びブチルカルビトール１２質量部を容器に入れ、手攪拌した後、三本ロールミルを用いて混練し、樹脂組成物ｍを作製した。
【００５６】
（比較例３）アミンなし
「ＥＣＹ−４」８７．０６２質量部、「ショウノールＣＫＭ９１８Ａ」１２．５質量部、「オレイン酸」１．０質量部、「ビスマス粉」０．４３８質量部、及びブチルカルビトール１２質量部を容器に入れ、手攪拌した後、三本ロールミルを用いて混練し、樹脂組成物ｎを作製した。
【００５７】
（比較例４）脂肪酸及びアミンなし
「ＥＣＹ−４」８７．０６２質量部、「ショウノールＣＫＭ９１８Ａ」１２．５質量部、「ビスマス粉」０．４３８質量部、及びブチルカルビトール１２質量部を容器に入れ、手攪拌した後、三本ロールミルを用いて混練し、樹脂組成物ｏを作製した。
【００５８】
（ポットライフの測定）
樹脂組成物を作製した後、１時間以内に、ブルックフィールド型（Ｂ型）粘度計を用い、２５℃、５０ｒｐｍにおける樹脂組成物の初期粘度を測定した。その後、２４時間毎に２５℃、５０ｒｐｍにおける樹脂組成物の粘度を測定した。そして、初期粘度の１．２倍（２０％増加）以上になった時間を当該樹脂組成物のポットライフとした。
【００５９】
（比抵抗値の測定）
スクリーン印刷機を用い、アルミナ基板上に幅：１ｍｍ、長さ：７１ｍｍの樹脂組成物のパターンを印刷した。パターンを印刷したアルミナ基板に対し、大気雰囲気下の送風定温乾燥機で２１０℃、１０分間の加熱処理を行って、硬化物を得た。得られた硬化物の膜厚は、表面粗さ形状測定機（株式会社東京精密製。型番：サーフコム１５００ＳＤ−２）を用いて測定した。得られた硬化物の抵抗値は、デジタルマルチメーター（株式会社ＴＦＦケースレーインスツルメンツ製。型番：２００１）を用いて測定した。測定結果から、各樹脂組成物の硬化物における比抵抗値（体積抵抗率）を算出した。
【００６０】
【表１】
0006647031.tif 000002
【００６１】
表１に示したように、実施例１〜１０の樹脂組成物は、比較例１〜４の樹脂組成物に比べ、比抵抗値がかなり低いという結果が得られた。すなわち、実施例１〜１０の樹脂組成物の硬化物は導電性が高いということが明らかとなった。
【００６２】
また、実施例１〜１０の樹脂組成物は、比較例１〜４の樹脂組成物と概ね同等以上の長さのポットライフであるという結果が得られた。
【００６３】
具体的には、実施例１〜８の結果から、樹脂組成物に含まれるビスマス類を０．０１質量部〜５質量部の間で調整することができることが明らかとなった。また、実施例６の結果から、フレーク状の銅粉を用いた場合であっても、比較例１〜４の樹脂組成物と比べ、比抵抗値を低く抑え、且つポットライフも同等以上にできることが明らかとなった。また、実際例７及び８の結果から、ビスマス類として酸化ビスマスや硝酸ビスマスを用いた場合であっても、ビスマス粉を用いた場合と同等の結果が得られることが明らかとなった。また、実施例１〜１０の結果から、脂肪酸としては、少なくともオレイン酸、リノール酸、ラウリン酸が利用可能なことが明らかとなった。なお、比較例２の樹脂組成物はポットライフが１２日となっているが、硬化物の比抵抗値が４６８．８μΩ・ｃｍであり、実施例の樹脂組成物の硬化物と比べ、非常に高い値となっている。
【００６４】
なお、参考例１における樹脂組成物ｋであっても、比較例１〜４の樹脂組成物と比べた場合には、硬化後の導電性が高く、且つポットライフも同等とすることができる。しかし、実施例１〜１０における樹脂組成物の方が、より導電性が高く、且つポットライフを長くできる点で優れている。
【００６５】
本発明の実施形態を説明したが、上記実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。実施形態やその変形は、発明の範囲や要旨に含まれると同様に、特許請求の範囲に記載された発明とその均等の範囲に含まれるものである。